(57)【要約】  クラックが低減され、かつ、クラックが生じにくいα−Ｇａ２Ｏ３系半導体膜が提供される。この半導体膜は、α−Ｇａ２Ｏ３、又はα−Ｇａ２Ｏ３系固溶体で構成されるコランダム型結晶構造を有する。半導体膜はボイドを含有しており、ボイド内に残留するガスが水を含まない。
2020195497.tif 000002
【特許請求の範囲】
【請求項１】
α−Ｇａ２Ｏ３、又はα−Ｇａ２Ｏ３系固溶体で構成されるコランダム型結晶構造を有する半導体膜であって、
前記半導体膜がボイドを含有しており、前記ボイド内に残留するガスが水を含まない、半導体膜。
【請求項２】
前記ボイド内に残留するガスが、Ｏ２及び／又はＣｌ２を含む、請求項１に記載の半導体膜。
【請求項３】
前記半導体膜が、ドーパントとして１４族元素を１．０×１０１６〜１．０×１０２１／ｃｍ３の割合で含む、請求項１又は２に記載の半導体膜。
【請求項４】
前記半導体膜が、特定の面方位に配向した配向膜である、請求項１〜３のいずれか一項に記載の半導体膜。
【発明の詳細な説明】
【技術分野】
【０００１】
本発明は、半導体膜に関するものであり、特に、ボイドを含有し、ボイド中に水を含まないα−Ｇａ２Ｏ３系半導体膜に関する。
【背景技術】
【０００２】
近年、酸化ガリウム（Ｇａ２Ｏ３）が半導体用材料として着目されている。酸化ガリウムはα、β、γ、δ及びεの５つの結晶形を有することが知られているが、この中で、準安定相であるα−Ｇａ２Ｏ３はバンドギャップが５．３ｅＶと非常に大きく、パワー半導体用材料として期待を集めている。【０００３】
例えば、特許文献１（特開２０１４−７２５３３号公報）には、コランダム型結晶構造を有する下地基板と、コランダム型結晶構造を有する半導体層と、コランダム型結晶構造を有する絶縁膜とを備えた半導体装置が開示されており、サファイア基板上に、半導体層としてα−Ｇａ２Ｏ３膜を成膜した例が記載されている。また、特許文献２（特開２０１６−２５２５６号公報）には、コランダム構造を有する結晶性酸化物半導体を主成分として含むｎ型半導体層と、六方晶の結晶構造を有する無機化合物を主成分とするｐ型半導体層と、電極とを備えた半導体装置が開示されている。この特許文献２の実施例には、ｃ面サファイア基板上に、ｎ型半導体層として準安定相であるコランダム構造を有するα−Ｇａ２Ｏ３膜を、ｐ型半導体層として六方晶の結晶構造を有するα−Ｒｈ２Ｏ３膜を形成して、ダイオードを作製することが開示されている。【０００４】
ところで、異種基板上にα−Ｇａ２Ｏ３膜を結晶成長させる際に、クラックや結晶欠陥が生じるという問題がある。α−Ｇａ２Ｏ３と異種コランダム材料との混晶であるＩｎＡｌＧａＯ系の半導体膜を成膜する際も、通常、異種基板上に結晶成長を行うため、エピタキシャル膜にクラックが入る等の問題が生じている。この問題に対処する技術として、特許文献３（特開２０１６−１００５９２号公報）では、クラックの少ないα−Ｇａ２Ｏ３膜を作製することが開示されている。また、特許文献４（特開２０１６−１００５９３号公報）には、エピタキシャル膜の成膜時にボイドを含ませることにより、クラックが低減されたα−Ｇａ２Ｏ３膜を作製することが開示されている。しかしながら、これらの手法によっては、大面積にわたってクラックを実質的に含まないα−Ｇａ２Ｏ３系半導体膜を得ることは難しく、特に、３μｍ以上の厚膜とした場合には、クラックが十分に低減された半導体膜を得ることができていなかった。【０００５】
特許文献５（特開２０１８−２５４４号公報）には、２層以上の酸化物層が形成されている成膜用下地基板を用いることで、大面積で実質的にクラックを含まない結晶性酸化物半導体膜を得た例が開示されている。しかしながら、下地基板上に複数の層を形成する必要があり、作業が煩雑でコスト的にも不利となる。また、この手法を用いて作製した膜を成膜用下地基板から分離して自立化する場合や、他の支持基板に転載する場合は、依然としてクラック等が生じやすい。そのため、成膜時のみならず自立化した後においてもクラック等が生じにくいα−Ｇａ２Ｏ３系半導体膜及びその製造方法が望まれている。
【先行技術文献】
【特許文献】
【０００６】
【特許文献１】特開２０１４−７２５３３号公報
【特許文献２】特開２０１６−２５２５６号公報
【特許文献３】特開２０１６−１００５９２号公報
【特許文献４】特開２０１６−１００５９３号公報
【特許文献５】特開２０１８−２５４４号公報
【発明の概要】
【０００７】
本発明者らは、今般、α−Ｇａ２Ｏ３系半導体膜中にボイドを含有させ、そのボイド中に残留するガスが水を含まないものとすることで、成膜時のクラックが低減するのみならず、半導体膜を成膜用下地基板から分離して自立化する際、さらには自立化後においても、クラックが生じにくい膜となることを知見した。
【０００８】
したがって、本発明の目的は、クラックが低減され、かつ、クラックが生じにくいα−Ｇａ２Ｏ３系半導体膜を提供することにある。
【０００９】
本発明の一態様によれば、α−Ｇａ２Ｏ３、又はα−Ｇａ２Ｏ３系固溶体で構成されるコランダム型結晶構造を有する半導体膜であって、
前記半導体膜がボイドを含有しており、前記ボイド内に残留するガスが水を含まない、半導体膜が提供される。
【図面の簡単な説明】
【００１０】
【図１】エアロゾルデポジション（ＡＤ）装置の構成を示す模式断面図である。
【図２】ＨＶＰＥ法を用いた気相成長装置の構成を示す模式断面図である。
【発明を実施するための形態】
【００１１】
半導体膜
本発明の半導体膜は、α−Ｇａ２Ｏ３、又はα−Ｇａ２Ｏ３系固溶体からなるコランダム型結晶構造を有する。α−Ｇａ２Ｏ３は、三方晶系の結晶群に属し、コランダム型結晶構造をとる。また、α−Ｇａ２Ｏ３系固溶体は、α−Ｇａ２Ｏ３に他の成分が固溶したものであり、コランダム型結晶構造が維持されている。
【００１２】
本発明の半導体膜は、膜中にボイドを含有し、そのボイド内に残留するガスは水を含まない。なお、本明細書において「水を含まない」とは、水を完全に含まないという厳密的な意味ではなく、主成分として実質的に水を含まないことを概念的に意味するものであり、要するに、水をほとんど含まないガスがボイド内を満たしているということである。こうすることで、クラックが低減され、かつ、クラックが生じにくい半導体膜を実現することができる。その理由は定かではないが、以下のようなメカニズムが考えられる。すなわち、半導体膜中には、成膜用下地基板と半導体膜との間の熱膨張差や格子定数差、並びに成膜時の温度分布によって、応力が生じる。半導体膜中にボイドが形成されるとこれらの応力が緩和されると考えられるが、ボイド内に水が残留する場合、ボイドの内壁（α−Ｇａ２Ｏ３）と反応してダメージを与え、ボイドを起点としたクラックが生じやすくなる。また、成膜中は高温に保持されているためボイド内では水蒸気として存在するが、室温まで降温するとその一部が液体となるため、ボイド内部の圧力が著しく低下する、あるいはボイド中に生じた水（液体）によって内壁にダメージを与える。このこともクラックが生じやすくなる原因の一つと考えられる。すなわち、半導体膜中に発生する応力は、ボイドによって緩和されるが、ボイド内に水が存在することで緩和効果以上のダメージを半導体膜に与えるため、クラックが生じやすくなるものと推定される。
【００１３】
ボイド内に含有される残留ガスの成分は、残留ガスの分圧比で表すことができる。本発明の半導体膜に含まれるボイド中の水の分圧比は１％未満が好ましく、０．１％未満がより好ましく、０．０１％未満がより好ましく、０．０００１％未満が更に好ましく、０．００００１％未満が特に好ましく、理想的には０％である。成膜中にボイド内に水が残留する場合、ガス（水蒸気）として存在しているが、室温まで降温すると一部は液体となる場合がある。このため、ボイド中の残留ガスの分圧比は、半導体膜を１００℃以上（より好ましくは２００℃以上）に加熱してガス化した後にガス分析する手法が好ましい。ボイド中に残留するガスはＯ２及び／又はＣｌ２を含むのが好ましい。これらのガスはボイドの内壁のダメージを軽減する効果があると考えられる。
【００１４】
半導体膜は、ドーパントとして１４族元素を１．０×１０１６〜１．０×１０２１／ｃｍ３の割合で含むことができる。ここで、１４族元素はＩＵＰＡＣ（国際純正・応用化学連合）が策定した周期律表による第１４族元素のことであり、具体的には、炭素（Ｃ）、珪素（Ｓｉ）、ゲルマニウム（Ｇｅ）、錫（Ｓｎ）及び鉛（Ｐｂ）のいずれかの元素である。ドーパント量は所望の特性に合わせて適宜変更することができるが、好ましくは、１．０×１０１６〜１．０×１０２１／ｃｍ３、より好ましくは１．０×１０１７〜１．０×１０１９／ｃｍ３である。これらのドーパントは膜中に均一に分布し、半導体膜の表面と裏面のドーパント濃度は同程度であることが好ましい。
【００１５】
さらに、半導体膜が特定の面方位に配向した配向膜であるのが好ましい。半導体膜の配向性は公知の方法で調べることができるが、例えば、電子線後方散乱回折装置（ＥＢＳＤ）を用いて、逆極点図方位マッピングを行うことで、調べることができる。
【００１６】
半導体膜の膜厚は、コスト面及び要求される特性の観点から適宜調整すればよい。すなわち、厚すぎると成膜に時間がかかるため、コスト面からは極端に厚くない方が好ましい。また、特に高い絶縁耐圧が要求されるデバイスを作製する場合には、厚い膜とすることが好ましい。一方、縦方向（厚さ方向）の導電性が要求されるデバイスを作製する場合には、薄い膜とすることが好ましい。このように所望の特性に合わせて膜厚を適宜調整すればよいが、典型的には０．１〜５０μｍ、又は０．２〜２０μｍ、又は０．２〜１０μｍである。このような範囲の厚さとすることで、コスト面や半導体特性の両立が可能となる。また、自立した半導体膜が必要な場合は厚い膜とすればよく、例えば５０μｍ以上、又は１００μｍ以上であり、コスト面の制限がない限り特に上限はない。
【００１７】
半導体膜は、その片面が、好ましくは２０ｃｍ２以上、より好ましくは７０ｃｍ２以上、さらに好ましくは１７０ｃｍ２以上の面積を有する。このように半導体膜を大面積化することにより、一枚の半導体膜から半導体素子を多数個取りすることが可能となり、製造コストの低減化を図ることができる。半導体膜の大きさの上限は特に限定されるものではないが、典型的には、片面７００ｃｍ２以下である。
【００１８】
半導体膜は、膜単独の自立膜の形態であってもよいし、支持基板上に形成されたものであってもよい。支持基板は、コランダム構造を有し、ｃ軸及びａ軸の二軸に配向した基板（二軸配向基板）が好ましい。支持基板にコランダム構造を有する二軸配向基板を用いることで、半導体膜がヘテロエピタキシャル成長するための種結晶を兼ねることが可能となる。二軸配向基板は、多結晶やモザイク結晶（結晶方位が若干ずれた結晶の集合）であってもよいし、単結晶であってもよい。コランダム構造を有する限り、単一の材料で構成されるものでもよいし、複数の材料の固溶体であってもよい。支持基板の主成分は、α−Ｃｒ２Ｏ３、α−Ｆｅ２Ｏ３、α−Ｔｉ２Ｏ３、α−Ｖ２Ｏ３、α−Ｒｈ２Ｏ３、及びα−Ａｌ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体が好ましく、α−Ｃｒ２Ｏ３、又はα−Ｃｒ２Ｏ３と異種材料との固溶体が特に好ましい。
【００１９】
また、支持基板兼ヘテロエピタキシャル成長用の種結晶として、サファイア、Ｃｒ２Ｏ３等のコランダム単結晶上に、サファイアよりも大きいａ軸長及び／又はｃ軸長を有するコランダム型結晶構造を有する材料で構成された配向層を形成した複合下地基板も用いることができる。配向層は、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される材料、又はα−Ａｌ２Ｏ３、α−Ｃｒ２Ｏ３、α−Ｆｅ２Ｏ３、α−Ｔｉ２Ｏ３、α−Ｖ２Ｏ３、及びα−Ｒｈ２Ｏ３からなる群から選択される２種以上を含む固溶体を含む。
【００２０】
また、成膜用下地基板上に作製した半導体膜を分離し、別の支持基板に転載してもよい。別の支持基板の材質は特に限定はないが、材料物性の観点から好適なものを選択すればよい。例えば、熱伝導率の観点では、Ｃｕ等の金属基板、ＳｉＣ、ＡｌＮ等のセラミックス基板等が好ましい。また、２５〜４００℃での熱膨張率が６〜１３ｐｐｍ／Ｋである基板を用いるのも好ましい。このような熱膨張率を有する支持基板を用いることで、半導体膜との熱膨張差を小さくすることができ、その結果、熱応力による半導体膜中のクラック発生や膜剥がれ等を抑制できる。このような支持基板の例としては、Ｃｕ−Ｍｏ複合金属で構成される基板が挙げられる。ＣｕとＭｏの複合比率は、半導体膜との熱膨張率マッチング、熱伝導率、導電率等を勘案して、適宜選択することができる。
【００２１】
半導体膜の支持基板として、α−Ｃｒ２Ｏ３、若しくはα−Ｃｒ２Ｏ３と異種材料との固溶体で構成される二軸配向基板、又はα−Ｃｒ２Ｏ３、若しくはα−Ｃｒ２Ｏ３と異種材料との固溶体で構成される配向層を有する複合基板のいずれかが好ましい。こうすることで、半導体膜がヘテロエピタキシャル成長するための種結晶（成膜用下地基板）と支持基板を兼ねることができる上、半導体膜中の結晶欠陥を著しく低減することができる。
【００２２】
以上のように、本発明によれば、クラックが低減されたα−Ｇａ２Ｏ３系半導体膜を提供することができる。
【００２３】
半導体膜の製造方法
半導体膜は、膜中に実質的に水を含まないボイドを形成できる限り、その製法は特に限定されるものではない。しかしながら、前述したような、α−Ｃｒ２Ｏ３、若しくはα−Ｃｒ２Ｏ３と異種材料との固溶体で構成される二軸配向基板、又はα−Ｃｒ２Ｏ３、若しくはα−Ｃｒ２Ｏ３と異種材料との固溶体で構成される配向層を有する複合下地基板のいずれかを成膜用下地基板として使用することが好ましい。以下に、半導体膜の製造方法を、（１）複合下地基板の作製、（２）半導体膜の形成の順に説明する。
【００２４】
（１）複合下地基板の作製
複合下地基板は、（ａ）サファイア基板を準備し、（ｂ）所定の配向前駆体層を作製し、（ｃ）サファイア基板上で配向前駆体層を熱処理してその少なくともサファイア基板近くの部分を配向層に変換し、所望により（ｄ）研削や研磨等の加工を施して配向層の表面を露出させることにより好ましく製造することができる。この配向前駆体層は熱処理により配向層となるものであり、ａ軸長及び／又はｃ軸長がサファイアより大きいコランダム型結晶構造を有する材料、あるいは後述する熱処理によってａ軸長及び／又はｃ軸長がサファイアより大きいコランダム型結晶構造となる材料を含む。また、配向前駆体層はコランダム型結晶構造を有する材料の他に、微量成分を含んでいてもよい。このような製造方法によれば、サファイア基板を種結晶として配向層の成長を促すことができる。すなわち、サファイア基板の単結晶特有の高い結晶性と結晶配向方位が配向層に引き継がれる。
【００２５】
（ａ）サファイア基板の準備
複合下地基板を作製するには、まず、サファイア基板を準備する。用いるサファイア基板は、いずれの方位面を有するものであってもよい。すなわち、ａ面、ｃ面、ｒ面、ｍ面を有するものであってもよく、これらの面に対して所定のオフ角を有するものであってもよい。例えばｃ面サファイアを用いた場合、表面に対してｃ軸配向しているため、その上に、容易にｃ軸配向させた配向層をヘテロエピタキシャル成長させることが可能となる。また、電気特性を調整するために、ドーパントを加えたサファイア基板を用いることも可能である。このようなドーパントとしては公知のものが使用可能である。
【００２６】
（ｂ）配向前駆体層の作製
ａ軸長及び／又はｃ軸長がサファイアより大きいコランダム型結晶構造を有する材料、又は熱処理によってａ軸長及び／又はｃ軸長がサファイアより大きいコランダム型結晶構造となる材料を含む配向前駆体層を作製する。配向前駆体層を形成する方法は特に限定されず、公知の手法が採用可能である。配向前駆体層を形成する方法の例としては、ＡＤ（エアロゾルデポジション）法、ゾルゲル法、水熱法、スパッタリング法、蒸着法、各種ＣＶＤ（化学気相成長）法、ＰＬＤ法、ＣＶＴ（化学気相輸送）法、昇華法等の手法が挙げられる。ＣＶＤ法の例としては、熱ＣＶＤ法、プラズマＣＶＤ法、ミストＣＶＤ法、ＭＯ（有機金属）ＣＶＤ法等が挙げられる。あるいは、配向前駆体の成形体を予め作製し、この成形体をサファイア基板上に載置する手法であってもよい。このような成形体は、配向前駆体の材料を、テープ成形又はプレス成形等の手法で成形することで作製可能である。また、配向前駆体層として予め各種ＣＶＤ法や焼結等で作製した多結晶体を使用し、サファイア基板上に載置する方法も用いることができる。
【００２７】
しかしながら、エアロゾルデポジション（ＡＤ）法、各種ＣＶＤ法、又はスパッタリング法を用いて配向前駆体層を直接形成する手法が好ましい。これらの方法を用いることで緻密な配向前駆体層を比較的短時間で形成することが可能となり、サファイア基板を種結晶としたヘテロエピタキシャル成長を生じさせることが容易になる。特に、ＡＤ法は高真空のプロセスを必要とせず、成膜速度も相対的に速いため、製造コストの面でも好ましい。スパッタリング法を用いる場合は、配向前駆体層と同材料のターゲットを用いて成膜することも可能であるが、金属ターゲットを使用し、酸素雰囲気下で成膜する反応性スパッタ法も用いることができる。予め作製した成形体をサファイア上に載置する手法も簡易な手法として好ましいが、配向前駆体層が緻密ではないため、後述する熱処理工程において緻密化するプロセスを必要とする。配向前駆体層として予め作製した多結晶体を用いる手法では、多結晶体を作製する工程と、サファイア基板上で熱処理する工程の二つが必要となる。また、多結晶体とサファイア基板の密着性を高めるため、多結晶体の表面を十分に平滑にしておく等の工夫も必要である。いずれの手法も公知の条件を用いることができるが、ＡＤ法を用いて配向前駆体層を直接形成する手法と、予め作製した成形体をサファイア基板上に載置する手法について、以下に説明する。
【００２８】
ＡＤ法は、微粒子や微粒子原料をガスと混合してエアロゾル化し、このエアロゾルをノズルから高速噴射して基板に衝突させ、被膜を形成する技術であり、常温で緻密化された被膜を形成できるという特徴を有している。このようなＡＤ法で用いられる成膜装置（エアロゾルデポジション（ＡＤ）装置）の一例を図１に示す。図１に示される成膜装置２０は、大気圧より低い気圧の雰囲気下で原料粉末を基板上に噴射するＡＤ法に用いられる装置として構成されている。この成膜装置２０は、原料成分を含む原料粉末のエアロゾルを生成するエアロゾル生成部２２と、原料粉末をサファイア基板２１に噴射して原料成分を含む膜を形成する成膜部３０とを備えている。エアロゾル生成部２２は、原料粉末を収容し図示しないガスボンベからのキャリアガスの供給を受けてエアロゾルを生成するエアロゾル生成室２３と、生成したエアロゾルを成膜部３０へ供給する原料供給管２４と、エアロゾル生成室２３及びその中のエアロゾルに１０〜１００Ｈｚの振動数で振動が付与する加振器２５とを備えている。成膜部３０は、サファイア基板２１にエアロゾルを噴射する成膜チャンバ３２と、成膜チャンバ３２の内部に配設されサファイア基板２１を固定する基板ホルダ３４と、基板ホルダ３４をＸ軸−Ｙ軸方向に移動するＸ−Ｙステージ３３とを備えている。また、成膜部３０は、先端にスリット３７が形成されエアロゾルをサファイア基板２１へ噴射する噴射ノズル３６と、成膜チャンバ３２を減圧する真空ポンプ３８とを備えている。
【００２９】
ＡＤ法は、成膜条件によって膜厚や膜質等を制御できることが知られている。例えば、ＡＤ膜の形態は、原料粉末の基板への衝突速度、原料粉末の粒径、エアロゾル中の原料粉末の凝集状態、単位時間当たりの噴射量等に影響を受けやすい。原料粉末の基板への衝突速度に関しては、成膜チャンバ３２と噴射ノズル３６内の差圧や、噴射ノズルの開口面積等に影響を受ける。適切な条件を用いない場合、被膜が圧粉体となったり望ましくない気孔を生じたりする場合があり、これらのファクターを適切に制御することが必要である。
【００３０】
配向前駆体層を予め作製した成形体を用いる場合、配向前駆体の原料粉末を成形して成形体を作製することができる。例えば、プレス成形を用いる場合、配向前駆体層はプレス成形体である。プレス成形体は、配向前駆体の原料粉末を公知の手法に基づきプレス成形することで作製可能であり、例えば、原料粉末を金型に入れ、好ましくは１００〜４００ｋｇｆ／ｃｍ２、より好ましくは１５０〜３００ｋｇｆ／ｃｍ２の圧力でプレスすることにより作製すればよい。また、成形方法に特に限定はなく、プレス成形の他、テープ成形、鋳込み成形、押出し成形、ドクターブレード法、及びこれらの任意の組合せを用いることができる。例えば、テープ成形を用いる場合、原料粉末にバインダー、可塑剤、分散剤、分散媒等の添加物を適宜加えてスラリー化し、このスラリーをスリット状の細い吐出口を通過させることにより、シート状に吐出及び成形するのが好ましい。シート状に成形した成形体の厚さに限定はないが、ハンドリングの観点では５〜５００μｍであるのが好ましい。また、厚い配向前駆体層が必要な場合はこのシート成形体を多数枚積み重ねて、所望の厚さとして使用すればよい。
【００３１】
これらの成形体はその後のサファイア基板上での熱処理によりサファイア基板近くの部分が配向層となるものである。上述したように、このような手法では、後述する熱処理工程において成形体を焼結させ、緻密化する必要がある。このため、成形体はコランダム型結晶構造を有する又はもたらす材料の他に、焼結助剤等の微量成分を含んでいてもよい。
【００３２】
（ｃ）サファイア基板上配向前駆体層の熱処理
配向前駆体層が形成されたサファイア基板を１０００℃以上の温度で熱処理する。この熱処理により、配向前駆体層の少なくともサファイア基板近くの部分を緻密な配向層に変換することが可能となる。また、この熱処理により、配向層をヘテロエピタキシャル成長させることが可能となる。すなわち、配向層をコランダム型結晶構造を有する材料で構成することで、熱処理時にコランダム型結晶構造を有する材料がサファイア基板を種結晶として結晶成長するヘテロエピタキシャル成長が生じる。その際、結晶の再配列が起こり、サファイア基板の結晶面に倣って結晶が配列する。この結果、サファイア基板と配向層の結晶軸を揃えることができる。例えば、ｃ面サファイア基板を用いると、サファイア基板と配向層が下地基板の表面に対していずれもｃ軸配向した態様とすることが可能となる。その上、この熱処理により、配向層の一部に傾斜組成領域を形成することが可能となる。すなわち、熱処理の際に、サファイア基板と配向前駆体層の界面で反応が生じ、サファイア基板中のＡｌ成分が配向前駆体層中に拡散する及び／又は配向前駆体層中の成分がサファイア基板中に拡散して、α−Ａｌ２Ｏ３を含む固溶体で構成される傾斜組成領域が形成される。
【００３３】
なお、各種ＣＶＤ法やスパッタリング法、ＰＬＤ法、ＣＶＴ法、昇華法等の方法では、１０００℃以上の熱処理を経ることなくサファイア基板上にヘテロエピタキシャル成長を生じる場合があることが知られている。しかし、配向前駆体層はその作製時には配向していない状態、すなわち非晶質や無配向の多結晶であり、本熱処理工程時にサファイアを種結晶として結晶の再配列を生じさせることが好ましい。こうすることで、配向層表面に到達する結晶欠陥を効果的に低減することができる。この理由は定かではないが、一旦成膜された固相の配向前駆体層がサファイアを種として結晶構造の再配列を生じることが結晶欠陥の消滅に効果があるのではないかと考えている。
【００３４】
熱処理は、コランダム型結晶構造が得られ、サファイア基板を種としたヘテロエピタキシャル成長が生じるかぎり特に限定されず、管状炉やホットプレート等、公知の熱処理炉で実施することができる。また、これらの常圧（プレスレス）での熱処理だけでなく、ホットプレスやＨＩＰ等の加圧熱処理や、常圧熱処理と加圧熱処理の組み合わせも用いることができる。熱処理条件は、配向層に用いる材料によって適宜選択できる。例えば、熱処理の雰囲気は大気、真空、窒素及び不活性ガス雰囲気から選択することができる。好ましい熱処理温度も配向層に用いる材料によって変わるが、例えば１０００〜２０００℃が好ましく、１２００〜２０００℃がさらに好ましい。熱処理温度や保持時間はヘテロエピタキシャル成長で生じる配向層の厚さやサファイア基板との拡散で形成される傾斜組成領域の厚さと関係しており、材料の種類、狙いとする配向層、傾斜組成領域の厚さ等によって適宜調整することができる。ただし、予め作製した成形体を配向前駆体層として用いる場合、熱処理中に焼結して緻密化させる必要があり、高温での常圧焼成、ホットプレス、ＨＩＰ、又はそれらの組み合わせが好適である。例えば、ホットプレスを用いる場合、面圧は５０ｋｇｆ／ｃｍ２以上が好ましく、より好ましくは１００ｋｇｆ／ｃｍ２以上、特に好ましくは２００ｋｇｆ／ｃｍ２以上であり、上限は特に限定されない。また、焼成温度も、焼結及び緻密化並びにヘテロエピタキシャル成長が生じる限り、特に限定されないが、１０００℃以上が好ましく、１２００℃以上がさらに好ましく、１４００℃以上がさらに好ましく、１６００℃以上が特に好ましい。焼成雰囲気も大気、真空、窒素及び不活性ガス雰囲気から選択することができる。モールド等の焼成冶具は黒鉛製やアルミナ製のもの等が利用できる。
【００３５】
（ｄ）配向層表面の露出
熱処理によりサファイア基板近くに形成される配向層の上には、配向前駆体層や配向性に劣る又は無配向の表面層が存在又は残留しうる。この場合、配向前駆体層に由来する側の面に研削や研磨等の加工を施して配向層の表面を露出させるのが好ましい。こうすることで、配向層の表面に優れた配向性を有する材料が露出することになるため、その上に効果的に半導体層をエピタキシャル成長させることができる。配向前駆体層や表面層を除去する手法は特に限定されるものではないが、例えば、研削及び研磨する手法やイオンビームミリングする手法を挙げることができる。配向層の表面の研磨は、砥粒を用いたラップ加工や化学機械研磨（ＣＭＰ）により行われるのが好ましい。
【００３６】
（２）半導体膜の形成
次に、得られた複合下地基板の配向層上にα−Ｇａ２Ｏ３系半導体膜を形成する。半導体膜の形成手法としては、実質的に水を含まないボイドを膜中に形成できる限り、公知の手法が採用可能である。しかしながら、ミストＣＶＤ法、ＨＶＰＥ法、ＭＢＥ法、ＭＯＣＶＤ法、水熱法及びスパッタリング法のいずれかが好ましく、ミストＣＶＤ法、ＨＶＰＥ法、ＭＢＥ法、又はＭＯＣＶＤ法がより好ましく、ＨＶＰＥ法が特に好ましい。これらの方法のうち、ＨＶＰＥ法について以下に説明する。
【００３７】
ＨＶＰＥ法（ハライド気相成長法）はＣＶＤの一種であり、Ｇａ２Ｏ３やＧａＮ等の化合物半導体の成膜に適用可能な方法である。この方法では、Ｇａ原料とハロゲン化物を反応させてハロゲン化ガリウムガスを発生させ、成膜用下地基板上に供給する。同時にＯ２ガスを成膜用下地基板上に供給し、ハロゲン化ガリウムガスとＯ２ガスが反応することで成膜用下地基板上にＧａ２Ｏ３が成長する。高速及び厚膜成長が可能であり、工業的にも広く実績を有する方法であり、α−Ｇａ２Ｏ３だけでなくβ−Ｇａ２Ｏ３の成膜例が報告されている。
【００３８】
図２にＨＶＰＥ法を用いた気相成長装置の一例を示す。ＨＶＰＥ法を用いた気相成長装置４０は、反応炉５０と、成膜用下地基板５６を載置するサセプタ５８と、酸素原料供給源５１と、キャリアガス供給源５２と、Ｇａ原料供給源５３と、ヒーター５４と、ガス排出部５７を備えている。反応炉５０は、原料と反応しない任意の反応炉が適用され、例えば石英管である。ヒーター５４は少なくとも７００℃（好ましくは９００℃以上）まで加熱可能な任意のヒーターが適用され、例えば抵抗加熱式のヒーターである。
【００３９】
Ｇａ原料供給源５３には内部に金属Ｇａ５５が載置されており、ハロゲンガス又はハロゲン化水素ガス、例えばＨＣｌが供給される。ハロゲンガス又はハロゲン化ガスは好ましくはＣｌ２又はＨＣｌである。供給されたハロゲンガス又はハロゲン化ガスは金属Ｇａ５５と反応し、ハロゲン化ガリウムガスが生じ、成膜用下地基板に供給される。ハロゲン化ガリウムガスは、好ましくはＧａＣｌ及び又はＧａＣｌ３を含む。酸素原料供給源５１は、Ｏ２、Ｈ２Ｏ及びＮ２Ｏからなる群から選択される酸素源が供給可能だが、Ｏ２が好ましい。これらの酸素原料ガスは、ハロゲン化ガリウムガスと同時に成膜用下地基板に供給される。なお、Ｇａ原料や酸素原料ガスはＮ２や希ガス等のキャリアガスととともに供給してもよい。
【００４０】
ガス排出部５７は、例えば、拡散ポンプ、ロータリーポンプ等の真空ポンプに接続されていてもよく、反応炉５０内の未反応のガスの排出だけでなく、反応炉５０内を減圧下に制御してもよい。これにより、気相反応の抑制、及び成長速度分布が改善され得る。
【００４１】
ヒーター５４を用いて所定の温度まで成膜用下地基板５６を加熱し、ハロゲン化ガリウムガスと酸素原料ガスを同時に供給することで、成膜用下地基板５６上にα−Ｇａ２Ｏ３が形成される。成膜温度はα−Ｇａ２Ｏ３が成膜され、膜中にボイドを生じる限り特に限定されないが、例えば２５０℃〜９００℃が典型的である。Ｇａ原料ガスや酸素原料ガスの分圧も特に限定はされない。例えば、Ｇａ原料ガス（ハロゲン化ガリウムガス）の分圧は０．０５ｋＰａ以上１０ｋＰａ以下の範囲としてもよく、酸素原料ガスの分圧は０．２５ｋＰａ以上５０ｋＰａ以下の範囲としてもよい。
【００４２】
ドーパントとして１４族元素を含有するα−Ｇａ２Ｏ３系半導体膜を成膜する場合や、ＩｎやＡｌの酸化物等を含むα−Ｇａ２Ｏ３との混晶膜を成膜する場合は、別途供給源を設けてそれらのハロゲン化物等を供給してもよいし、Ｇａ原料供給源５３からハロゲン化物を混合して供給してもよい。また、金属Ｇａ５５と同じ箇所に１４族元素やＩｎ、Ａｌ等を含有する材料を載置し、ハロゲンガス又はハロゲン化水素ガスと反応させ、ハロゲン化物として供給してもよい。成膜用下地基板５６に供給されたそれらのハロゲン化物ガスは、ハロゲン化ガリウムと同様、酸素原料ガスと反応して酸化物となり、α−Ｇａ２Ｏ３系半導体膜中に取り込まれる。
【００４３】
このようにして半導体膜を形成するが、ＨＶＰＥ法は、緻密膜を形成する方法として知られている。しかし、Ｇａ原料ガス及び酸素原料のガス流量比や分圧、成膜時の全圧、成膜温度、成膜用下地基板のモフォロジー等を制御することで、半導体膜中にボイドを形成することができる。例えば、Ｇａ源とＯ源の比率Ｇａ／Ｏ比を高くすることで、半導体膜中にＧａやハロゲン化ガリウムの凝集体が形成され、ボイドが形成される。また、成膜速度が速すぎるとボイドが形成されやすく、原料ガスの供給量や成膜温度を高めること等で、半導体膜中にボイドを形成できる。このため、半導体膜中にボイドを形成するには、これらのファクターを適切に制御することが必要である。このようなボイドの形成方法は、他の気相成膜の手法、例えばＭＯＣＶＤやミストＣＶＤでも共通であり、それぞれの成膜方法に適した条件が必要とされる。
【００４４】
半導体膜中に形成されたボイドには、キャリアガスや各種原料ガス、ハロゲン化物又はハロゲン化水素ガスが取り込まれる。このため、Ｎ２や希ガス等のキャリアガス、ハロゲン化ガリウム、Ｏ２等の酸素原料ガス、Ｃｌ２やＨＣｌ等のハロゲン化物、ハロゲン化水素ガスがボイド中のガスの主成分となる。これらのガス種がボイド中の主成分の場合、半導体膜に悪影響を与えないため、ボイド形成による応力緩和の効果を享受できる。一方、ボイド中の主成分に実質的に水が含まれる場合、ボイド形成による応力緩和の効果以上のダメージを半導体膜に与えるため、クラックが生じやすい半導体膜となる。酸素原料ガスとして、Ｈ２Ｏガスを用いた場合でも成膜条件次第ではボイド内に取り込まれる量を所定量以下に低減できるが、プロセスウインドウが狭くなる弊害がある。
【００４５】
このようにして、半導体膜を複合下地基板上に成膜する。半導体膜の結晶相は、ＸＲＤやＥＢＳＤ等の公知の分析手法にて評価することができる。ボイドの有無については、走査電子顕微鏡、Ｘ線トポグラフィー、Ｘ線ＣＴ像等の公知の手法を用いて確認することができる。ボイド内のガス種を分析する場合にも公知の手法を用いることができる、例えば、高い真空度を保持したチャンバ内に半導体膜を導入し、この半導体膜を破壊し、破壊に伴ってボイドから放出されたガスを質量分析装置等で評価する手法が挙げられる。他にも、気密性の高い特殊容器内で半導体膜を破壊し、破壊に伴ってボイドから放出されたガスをキャリアガスを用いて質量分析装置等に導入する方法等が広く知られている。
【００４６】
このようにして作製した半導体膜は、成膜時にクラックが生じにくい。また、成膜用下地基板から分離して自立膜とした場合であっても、クラックが生じにくい特性を有する。
【００４７】
なお、本発明の半導体膜は、成膜用下地基板に成膜した後や成膜用下地基板から分離して自立膜とした場合の反りが著しく小さい。特に、成膜用下地基板として、α−Ｃｒ２Ｏ３、若しくはα−Ｃｒ２Ｏ３と異種材料との固溶体で構成される二軸配向基板、又はα−Ｃｒ２Ｏ３、若しくはα−Ｃｒ２Ｏ３と異種材料との固溶体で構成される配向層を有する複合基板のいずれかを用いた場合、反り量を小さくすることができる。例えば、２インチサイズの半導体膜を作製した場合の反り量を３０μｍ以下、より好ましくは２０μｍ以下、さらに好ましくは１０μｍ以下とすることができる。このような小さい反り量が得られる理由は定かではないが、半導体膜中にボイドが存在することで、成膜時の半導体膜中の応力が緩和されるためと考えられる。
【００４８】
本発明の半導体膜は、モザイク性が小さい膜とすることができる。従来のサファイア基板上に成膜したα−Ｇａ２Ｏ３膜は、結晶方位がわずかに異なるドメインの集合体（モザイク結晶）となる場合がある。この原因は定かではないが、α−Ｇａ２Ｏ３が準安定相のため成膜温度が比較的低温であることが挙げられる。成膜温度が低温のため、吸着成分が基板表面でマイグレーションしづらく、ステップフロー成長しにくい。このため、島状成長（三次元成長）する成長モードが支配的となりやすい。また、成膜用下地基板にサファイア基板を用いた場合、半導体膜とサファイア間の格子不整合があり、それぞれの島状成長部（ドメイン）はわずかに結晶配向方位が異なる場合がある。このため、各ドメインは完全には会合せず、モザイク結晶となりやすい。本発明の半導体膜は、特に成膜用下地基板として、α−Ｃｒ２Ｏ３、若しくはα−Ｃｒ２Ｏ３と異種材料との固溶体で構成される単結晶基板、又はα−Ｃｒ２Ｏ３、若しくはα−Ｃｒ２Ｏ３と異種材料との固溶体で構成される単結晶層を有する複合基板のいずれかを使用し、成膜条件を適切に制御した場合、モザイク性のない（すなわち単結晶）又はモザイク性の小さい半導体膜を得ることができる。この理由は定かではないが、成膜中の半導体膜と成膜用下地基板の格子定数が近い又は同じであることに加え、半導体膜中にボイドが存在することで、成膜中又は成膜後の降温時における半導体膜中の応力が緩和され、配向方位が揃いやすいためと考えられる。また、上述したように、膜中に印加される応力が緩和されるため、α−Ｇａ２Ｏ３の結晶構造が安定化する。言い換えると、成膜温度を比較的高温としてもα−Ｇａ２Ｏ３の結晶構造を保って成膜することが可能となる。高温下で成膜することで、吸着成分が基板表面でマイグレーションしやすくなり、ステップフロー成長が生じやすくなる。この点も、結晶ドメインのない（すなわち単結晶）又はモザイク性の小さい半導体膜が得られる要因の一つと考えられる。モザイク性の観点においては、成膜温度は、例えば６００℃以上、好ましくは７００℃以上、より好ましくは８００℃以上、さらに好ましくは９００℃以上である。半導体膜のモザイク性を評価するには、Ｘ線ロッキングカーブ測定、ＥＢＳＤ測定、ＴＥＭ等の公知の手法を用いることができるが、特に、Ｘ線ロッキングカーブ測定での半値幅での評価が好適である。
【００４９】
例えば、Ｘ線ロッキングカーブ測定（ＸＲＣ）にて半導体膜のモザイク性を評価するには、以下の方法を用いることができる。
＜ＸＲＣによるモザイク性評価＞
・測定装置：Ｂｒｕｋｅｒ−ＡＸＳ製Ｄ８−ＤＩＳＣＯＶＥＲ
・Ｘ線源：ＣｕＫα線、管電圧４０ｋＶ、管電流４０ｍＡ、Ｇｅ（０２２）非対称反射モノクロメーターで平行単色化
・コリメータ径：０．５ｍｍ
・アンチスキャッタリングスリット：３ｍｍ
・ωステップ幅：０．００５°
・計数時間：０．５秒 
・ＸＲＤ解析ソフトウェア：Ｂｒｕｋｅｒ−ＡＸＳ製、「ＬＥＰＴＯＳ」Ｖｅｒ４．０３
【００５０】
例えば、Ｘ線ロッキングカーブの（００６）面半値幅は、４０秒未満が好ましく、３０秒未満がより好ましく、測定に使用したＸ線源固有の半値幅と同等の値でも問題はない。また、Ｘ線ロッキングカーブの（１０４）面半値幅は、４０秒未満が好ましく、３０秒未満がより好ましく、測定に使用したＸ線源固有の半値幅と同等の値でも問題はない。Ｘ線ロッキングカーブの半値幅は、上述したモザイク性の他、結晶欠陥密度や結晶の反りにも影響を受けるが、本発明の半導体膜は、結晶欠陥が少なく、モザイク性がなく、反りも小さいため、このような値が実現できると考えられる。
【００５１】
得られた半導体膜は、そのままの形態又は分割して半導体素子とすることが可能である。あるいは、半導体膜を複合下地基板から剥離して膜単体の形態としてもよい。この場合、複合下地基板からの剥離を容易にするために、複合下地基板の配向層表面（成膜面）に予め剥離層を設けたものを用いてもよい。このような剥離層は、複合下地基板表面にＣ注入層やＨ注入層を設けたものが挙げられる。また、半導体膜の成膜初期にＣやＨを膜中に注入させ、半導体膜側に剥離層を設けてもよい。さらに、複合下地基板上に成膜された半導体膜の表面（すなわち複合下地基板とは反対側の面）に複合下地基板とは異なる支持基板（実装基板）を接着及び接合し、その後、半導体膜から複合下地基板を剥離除去することも可能である。このような支持基板（実装基板）として、２５〜４００℃での熱膨張率が６〜１３ｐｐｍ／Ｋであるもの、例えばＣｕ−Ｍｏ複合金属で構成される基板を用いることができる。また、半導体膜と支持基板（実装基板）を接着及び接合する手法の例としては、ロウ付け、半田、固相接合等の公知の手法を挙げることができる。さらに、半導体膜と支持基板との間に、オーミック電極、ショットキー電極等の電極、又は接着層等の他の層を設けてもよい。
【図１】
2020195497.tif 000003
【図２】
2020195497.tif 000004
【国際調査報告】
2020195497.tif 000005
2020195497.tif 000006
2020195497.tif 000007
2020195497.tif 000008